(57)【要約】【課題】光学レンズとしての十分な低複屈折性、透明性を有し、かつ成形品を生産する際にスプルー、ランナーなどに割れが発生するおそれのない機械的特性を有する樹脂組成物、及び該樹脂組成物を成形してなる光学成形品を提供すること【解決手段】芳香環を有するノルボルネン単量体由来の繰り返し単位（ａ）を含有するノルボルネン単量体の開環重合体水素添加物（Ａ）と、芳香環を有するノルボルネン単量体由来の繰り返し単位（ｂ）を含有するノルボルネン単量体及びα−オレフィンの付加共重合体水素添加物（Ｂ）とを含有してなることを特徴とする樹脂組成物、及び該樹脂組成物を成形してなる光学用成形品。【選択図】なし【特許請求の範囲】
【請求項１】
芳香環を有するノルボルネン単量体由来の繰り返し単位（ａ）を含有するノルボルネン単量体の開環重合体水素添加物（Ａ）と、芳香環を有するノルボルネン単量体由来の繰り返し単位（ｂ）を含有するノルボルネン単量体及びα−オレフィンの付加共重合体水素添加物（Ｂ）とを含有してなる樹脂組成物。
【請求項２】
芳香環を有するノルボルネン単量体が、脂環に置換基として芳香環が縮合したノルボルネン単量体であること特徴とする請求項１に記載の樹脂組成物。
【請求項３】
芳香環を有するノルボルネン単量体が、１，４−メタノ−１，４，４ａ，９ａ−テトラヒドロフルオレンであることを特徴とする請求項１に記載の樹脂組成物。
【請求項４】
請求項１〜４のいずれか１項に記載の樹脂組成物を成形してなる光学用成形品。
【発明の詳細な説明】
【技術分野】
【０００１】
本発明は、樹脂組成物、及び該樹脂組成物を成形してなる光学用成形品に関し、更に詳しくは、光学レンズとしての十分な複屈折性、透明性を有し、かつ成形品を生産する際にスプルー、ランナーなどに割れが発生するおそれのない機械的特性を有する樹脂組成物、及び該樹脂組成物を成形してなる光学成形品に関する。
【背景技術】
【０００２】
従来よりノルボルネン重合体は、透明性、低複屈折性、耐熱性、低吸水性などの特性に優れることから、主にピックアップレンズ、カメラレンズなどの光学レンズ、光学フィルム、導光板、光拡散板などの光学分野において利用されている。
近年、光学分野の中でも光学レンズ、特にピックアップレンズにおいては、最近の光学記録媒体の高密度記録化に伴って極めて低い複屈折が要求されるようになっている。また、成形品の生産において、スプルー、ランナーなどに割れが発生すると、生産ラインを停止して割れたスプルー、ランナーなどを除去しなければならず生産性低下に繋がることから、低複屈折性、機械的特性が高度にバランスされた光学材料が求められている。
ところで、光学分野に用いられるノルボルネン重合体の主なものとして、ノルボルネン単量体の開環重合体水素添加物やノルボルネン単量体及びα−オレフィンの付加共重合体が知られている。
ノルボルネン単量体の開環重合体水素添加物としては、例えば、特許文献１、特許文献２に、テトラシクロドデセン類や１，４−メタノ−１，４，４ａ，９ａ−テトラヒドロフルオレンの開環重合体水素添加物が提案されているが、機械的特性に優れるものの、最近の光学レンズに要求される低複屈折性を満足できない場合があった。
また、ノルボルネン単量体及びα−オレフィンの付加共重合体としては、例えば、特許文献３に、炭素原子数が２〜２０のα−オレフィンとノルボルネン単量体とを共重合させてなる付加共重合体、及びそのグラフト変性物から選ばれる処理前重合体を、水素添加処理して得られる重合体が提案されているが、これらは低複屈折性に優れるものの、機械的特性に劣るため成形品の生産の際にスプルー、ランナーの割れが発生し生産性に劣る場合があった。
一方、特許文献４には、ノルボルネン単量体及びα−オレフィンの付加共重合体（Ｉ）、ノルボルネン単量体の開環（共）重合体もしくはその水素添加物（ＩＩ）、および（Ｉ）または（ＩＩ）のグラフト変性物（ＩＩＩ）よりなる群から選ばれる少なくとも１種の環状オレフィン系樹脂、または該環状オレフィン系樹脂とポリオレフィンからなる樹脂組成物と、前記（Ｉ）ないし（ＩＩＩ）よりなる群から選ばれる環状オレフィン系樹脂であって、前記環状オレフィン系樹脂とは異なる化学構造を有する少なくとも１種の環状オレフィン系樹脂とよりなる環状オレフィン系樹脂組成物が提案されており、該樹脂組成物は透明性に優れることが記載されている。しかしながら、具体的に開示されているのは、ノルボルネン単量体及びα−オレフィンの付加共重合体（Ｉ）同士をブレンドした樹脂組成物のみであり、本発明者らの検討したところでは、ノルボルネン単量体及びα−オレフィンの付加共重合体（Ｉ）とノルボルネン単量体の開環（共）重合体もしくはその水素添加物（ＩＩ）とをブレンドした樹脂組成物は透明性に劣り、該樹脂組成物を光学用途に用いるには問題がある場合があった。
【０００３】
【特許文献１】特公平２−９６１９号公報
【特許文献２】ＷＯ９６／１０５９６号公報
【特許文献３】特開２００２−１０５１３１号公報
【特許文献４】特開２００１−２６６９３号公報
【発明の開示】
【発明が解決しようとする課題】
【０００４】
本発明は、このような従来技術の実情に鑑みてなされたものであり、光学レンズとしての十分な低複屈折性、透明性を有し、かつ成形品を生産する際にスプルー、ランナーなどに割れが発生するおそれのない機械的特性を有する樹脂組成物、及び該樹脂組成物を成形してなる光学成形品を提供することを課題とする。
【課題を解決するための手段】
【０００５】
本発明者らは、上記課題を解決すべく鋭意研究した結果、特定構造を有するノルボルネン単量体の開環重合体水素添加物と、特定構造を有するノルボルネン単量体及びα−オレフィンの付加共重合体水素添加物とを含有してなる樹脂組成物は、低複屈折性、透明性、及び機械的特性に優れることを見出し、この知見に基づき、本発明を完成するに至った。
【０００６】
かくして本発明によれば、芳香環を有するノルボルネン単量体由来の繰り返し単位（ａ）を含有するノルボルネン単量体の開環重合体水素添加物（Ａ）と、芳香環を有するノルボルネン単量体由来の繰り返し単位（ｂ）を含有するノルボルネン単量体及びα−オレフィンの付加共重合体水素添加物（Ｂ）とを含有してなる樹脂組成物が提供される。
また、本発明によれば、前記樹脂組成物を成形してなる光学用成形品が提供される。
【発明の効果】
【０００７】
本発明の樹脂組成物は、低複屈折性、機械的特性、及び透明性に優れるため、光学成形品に好適に利用することができ、かつ成形品を生産する際にスプルー、ランナーなどに割れが発生しないので、生産性良く成形品を生産することができる。
【発明を実施するための最良の形態】
【０００８】
本発明の樹脂組成物は、芳香環を有するノルボルネン単量体由来の繰り返し単位（ａ）を含有するノルボルネン単量体の開環重合体水素添加物（Ａ）と、芳香環を有するノルボルネン単量体由来の繰り返し単位（ｂ）を含有するノルボルネン単量体及びα−オレフィンの付加共重合体水素添加物（Ｂ）とを含有してなる。
【０００９】
ここで、本発明の樹脂組成物を構成する芳香環を有するノルボルネン単量体由来の繰り返し単位（ａ）を含有するノルボルネン単量体の開環重合体水素添加物（Ａ）と芳香環を有するノルボルネン単量体由来の繰り返し単位（ｂ）を含有するノルボルネン単量体及びα−オレフィンの付加共重合体水素添加物（Ｂ）について説明する。
【００１０】
（芳香環を有するノルボルネン単量体由来の繰り返し単位（ａ）を含有するノルボルネン単量体の開環重合体水素添加物（Ａ））
本発明で使用するノルボルネン単量体の開環重合体水素化物（Ａ）（以下、単に「開環重合体水素化物（Ａ）」ということがある。）は、芳香環を有するノルボルネン単量体由来の繰り返し単位（ａ）を必須で含有する。開環重合体水素添加物（Ａ）は、芳香環を有するノルボルネン単量体を含有するノルボルネン単量体を開環重合して得られた開環重合体を水素添加して得られるものである。芳香環を有するノルボルネン単量体を含有するノルボルネン単量体を開環重合すると、ノルボルネン環が開環して主鎖に炭素−炭素二重結合、側鎖に芳香環を有する開環重合体が得られる。水素添加反応により、開環重合体の主鎖の炭素−炭素二重結合、及び側鎖の芳香環の炭素−炭素二重結合を水素添加する。ノルボルネン単量体に、置換基または環内に炭素−炭素二重結合を持つノルボルネン単量体（例えば、ジシクロペンタジエン）を用いた場合、主鎖の炭素−炭素二重結合、及び側鎖の芳香環の炭素−炭素二重結合の水素添加時に、これらの炭素−炭素二重結合も水素添加される。
ここで、芳香環を有するノルボルネン単量体由来の繰り返し単位（ａ）とは、芳香環を有するノルボルネン単量体を開環重合して得られた芳香環を有するノルボルネン単量体由来の繰り返し単位の主鎖の炭素−炭素二重結合、及び側鎖の芳香環の炭素−炭素二重結合を水素添加した繰り返し単位を指すが、水素添加率が１００％に満たない場合は、主鎖中の炭素-炭素二重結合、芳香環由来の炭素−炭素二重結合が未反応の状態で残存する構造を含む。
【００１１】
水素添加率は、開環重合体中の全炭素−炭素二重結合の、通常、８０％以上、好ましくは９０％以上、より好ましくは９５％以上、さらに好ましくは９９％以上である。この範囲にあると、低複屈折性および透明性に優れ、加えて、耐熱性、耐光性、耐候性などにも優れた樹脂組成物を得ることができる。
【００１２】
本発明で使用する芳香環を有するノルボルネン単量体としては、代表的には、下式（Ｉ）で表される化合物を使用することができる。
【００１３】
【化１】
2008174679.tif 000002
式（Ｉ）中、各記号の意味は、次の通りである。
ｍ：０、１または２である。
ｈ：０、１または２である。
ｊ：０、１または２である。
ｋ：０、１または２である。
Ｒ１〜Ｒ１１：それぞれ独立に、水素原子、炭化水素基、及びハロゲン原子、アルコキシ基、水酸基、エステル基（例、アルキルエステル基）、シアノ基、アミド基、イミド基、シリル基などの極性基よりなる群より選ばれる原子または基、並びにこれらの極性基が置換した炭化水素基を表す。
Ｒ１２〜Ｒ２０：それぞれ独立に、水素原子、炭化水素基、及びハロゲン原子、アルコキシ基、水酸基、エステル基（例、アルキルエステル基）、シアノ基、アミド基、イミド基、シリル基などの極性基よりなる群より選ばれる原子または基、並びにこれらの極性基が置換した炭化水素基を表す。
【００１４】
式（Ｉ）において、Ｒ１０及びＲ１１が結合している炭素原子と、Ｒ１４が結合している炭素原子またはＲ１２が結合している炭素原子とは、直接あるいは炭素原子数１〜３のアルキレン基を介して結合していてもよい。また、ｊ＝ｋ＝０の場合は、Ｒ１６とＲ１３またはＲ１６とＲ２０は、互いに結合して単環または多環の芳香環を形成してもよい。
【００１５】
ハロゲン原子としては、フッ素原子、塩素原子、臭素原子、及びヨウ素原子を挙げることができる。炭化水素基としては、例えば、炭素原子数１〜２０、好ましくは１〜１０、より好ましくは１〜６のアルキル基、炭素原子数が２〜２０、好ましくは２〜１０、より好ましくは２〜６のアルケニル基、炭素原子数が２〜２０、好ましくは２〜１０、より好ましくは２〜６のアルキニル基、炭素原子数が２〜２０、好ましくは２〜１０、より好ましくは２〜６のアルキリデン基、炭素原子数３〜１５、好ましくは３〜８、より好ましくは５〜６のシクロアルキル基、及び炭素原子数６〜２０、好ましくは６〜１６、より好ましくは６〜１０の芳香族炭化水素基などを挙げることができる。極性基が置換した炭化水素基としては、例えば、炭素原子数１〜２０、好ましくは１〜１０、より好ましくは１〜６のハロゲン化アルキル基を挙げることができる。
【００１６】
このような芳香環を有するノルボルネン単量体としては、脂環に置換基として結合した芳香環を有するものと、脂環に置換基として芳香環が縮合したものとがある。中でも、低複屈折性により優れる点から、後者のものが好ましく使用できる。
脂環に置換基として結合した芳香環を有するものとしては、例えば、５−フェニル−ビシクロ［２．２．１］ヘプト−２−エン、５−ｏ−トリル−ビシクロ［２．２．１］ヘプト−２−エン、５−ｍ−トリル−ビシクロ［２．２．１］ヘプト−２−エン、５−ｐ−トリル−ビシクロ［２．２．１］ヘプト−２−エン、５−ｏ−エチルフェニル−ビシクロ［２．２．１］ヘプト−２−エン、５−ｍ−エチルフェニル−ビシクロ［２．２．１］ヘプト−２−エン、５−ｐ−エチルフェニル−ビシクロ［２．２．１］ヘプト−２−エン、５−ｐ−イソプロピルフェニル−ビシクロ［２．２．１］ヘプト−２−エン、８−フェニルテトラシクロ［４．４．０．１２，５．１７，１０］ドデカ−３−エン、５−（ナフタレン−１−イル）ビシクロ［２．２．１］ヘプト−２−エンなどが挙げられる。
【００１７】
脂環に置換基として芳香環が縮合したものとしては、例えば、１，４−メタノ−１，４，４ａ，９ａ−テトラヒドロフルオレン、１，４−メタノ−８−メチル−１，４，４ａ，９ａ−テトラヒドロフルオレン、１，４−メタノ−８−クロロ−１，４，４ａ，９ａ−テトラヒドロフルオレン、１，４−メタノ−８−ブロモ−１，４，４ａ，９ａ−テトラヒドロフルオレン、１，４−メタノ−１，４，４ａ，９ａ−テトラヒドロジベンゾフラン、１，４−メタノ−１，４，４ａ，９ａ−テトラヒドロジベンゾチアジン、１，４−メタノ−１，４，４ａ，９ａ−テトラヒドロカルバゾール、１，４−メタノ−９−フェニル−１，４，４ａ，９ａ−テトラヒドロカルバゾール、７，１０−メタノ−６ｂ，７，１０，１０ａ−テトラヒドロフルオランセン、７，１０−メタノ−６ｂ，７，１０，１０ａ−テトラヒドロフルオランセンにシクロペンタジエンを付加した化合物、アセアントリレンにシクロペンタジエンを付加した化合物、アセフェナントリレンにシクロペンタジエンを付加した化合物、１１，１２−ベンゾ−ペンタシクロ［６．５．１．１３，６．０２，７．０９，１３］−４−ペンタデセン、１１，１２−ベンゾ−ペンタシクロ［６．６．１．１３，６．０２，７．０９，１４］−４−ヘキサデセン、１４，１５−ベンゾ−ヘプタシクロ［８．７．０．１２，９．１４，７．１１１，１７．０３，８．０１２，１６］−５−エイコサン、５，６−ベンゾ−ビシクロ［２．２．１］ヘプト−２−エンなどが挙げられる。これらの中でも、低複屈折性により優れる点から、１，４−メタノ−１，４，４ａ，９ａ−テトラヒドロフルオレンが特に好ましい。
【００１８】
また、芳香環を有するノルボルネン単量体と組み合わせて用いることができる芳香環を有するノルボルネン単量体以外のノルボルネン単量体（以下、「その他のノルボルネン単量体」ということがある。）としては、例えば、特開平２−２２７４２４号公報、特開平２−２７６８４２号公報、及び特開平８−７２２１０号公報などに開示されている公知のモノマーを使用することができる。その他のノルボルネン単量体は、代表的には、下式（ＩＩ）で表される化合物である。
【００１９】
【化２】
2008174679.tif 000003
式（ＩＩ）中、各記号の意味は、次のとおりである。
ｎ：０または１である。
ｓ：０または１である。
ｐ：０または１〜４の整数である。
ｑ：０または１である。
ｒ：０または１である。
Ｒ１〜Ｒ２０：それぞれ独立に、水素原子、炭化水素基、及びハロゲン原子、水酸基、エステル基、アルコキシ基、シアノ基、アミド基、イミド基、シリル基等の極性基よりなる群より選ばれる原子または基、並びにこれらの極性基が置換した炭化水素基を表す。
Ｒa〜Ｒd：それぞれ独立に、水素原子、炭化水素基、及びハロゲン原子、水酸基、エステル基、アルコキシ基、シアノ基、アミド基、イミド基、シリル基等の極性基よりなる群より選ばれる原子または基、並びにこれらの極性基が置換した炭化水素基を表す。
【００２０】
式（ＩＩ）において、Ｒ１５〜Ｒ１８は、互いに結合して、不飽和結合、単環または多環を形成していてもよく、かつ、この単環または多環は二重結合を有していてもよい。Ｒ１５とＲ１６とで、またはＲ１７とＲ１８とでアルキリデン基を形成していてもよい。ｑまたはｒが０の場合には、それぞれの結合手が結合して５員環を形成する。
【００２１】
ハロゲン原子としては、フッ素原子、塩素原子、臭素原子、及びヨウ素原子を挙げることができる。炭化水素基としては、例えば、炭素原子数１〜２０、好ましくは１〜１０、より好ましくは１〜６のアルキル基、炭素原子数が２〜２０、好ましくは２〜１０、より好ましくは２〜６のアルケニル基、炭素原子数が２〜２０、好ましくは２〜１０、より好ましくは２〜６のアルキニル基、炭素原子数３〜１５、好ましくは３〜８、より好ましくは５〜６のシクロアルキル基、及び炭素原子数６〜２０、好ましくは６〜１６、より好ましくは６〜１０の芳香族炭化水素基などを挙げることができる。アルキリデン基としては、例えば、メチリデン基、エチリデン基、プロピリデン基、ブチリデン基などの炭素原子数が１〜６の低級アルキリデン基などを挙げることができる。極性基が置換した炭化水素基としては、例えば、炭素原子数１〜２０、好ましくは１〜１０、より好ましくは１〜６のハロゲン化アルキル基を挙げることができる。
【００２２】
その他のノルボルネン単量体の具体例としては、例えば、ノルボルネン、そのアルキル、アルキリデン、及びこれら置換または非置換のノルボルネンのハロゲン、水酸基、エステル基、アルコキシ基、シアノ基、アミド基、イミド基、シリル基等の極性基置換体を挙げることができる。より具体的には、例えば、２−ノルボルネン〔すなわち、ビシクロ［２．２．１］ヘプト−２−エン〕、５−メチル−２−ノルボルネン、５，６−ジメチル−２−ノルボルネン、５−エチル−２−ノルボルネン、５−エチリデン−２−ノルボルネン、５−メトキシカルボニル−２−ノルボルネン、５−シアノ−２−ノルボルネン、５−メチル−５−メトキシカルボニル−２−ノルボルネン、５−ヘキシル−２−ノルボルネン、２−テトラシクロドデセン、５−エチリデン−２−テトラシクロドデセン、５−メトキシカルボニル−２−テトラシクロドデセン等が挙げられる。
【００２３】
また、その他の具体例としては、ノルボルネンに一つ以上のシクロペンタジエンが付加したモノマー、その上記と同様の誘導体や置換体、より具体的には、例えば、１，４：５，８−ジメタノ−１，２，３，４，４ａ，５，８，８ａ−オクタヒドロ−２，３−シクロペンタジエノナフタレン、６−メチル−１，４：５，８−ジメタノ−１，４，４ａ，５，６，７，８，８ａ−オクタヒドロナフタレン、１，４：５，１０：６，９−トリメタノ−１，２，３，４，４ａ，５，５ａ，６，９，９ａ，１０，１０ａ−ドデカヒドロ−２，３−シクロペンタジエノアントラセン等；シクロペンタジエンの多量体である多環構造の単量体、その上記と同様の誘導体や置換体、より具体的には、ジシクロペンタジエン、２，３−ジヒドロジシクロペンタジエン等；シクロペンタジエンとテトラヒドロインデン等との付加物、その上記と同様の誘導体や置換体、より具体的には、１，４−メタノ−１，４，４ａ，４ｂ，５，８，８ａ，９ａ−オクタヒドロフルオレン、５，８−メタノ−１，２，３，４，４ａ，５，８，８ａ−オクタヒドロ−２，３−シクロペンタジエノナフタレン等；などが挙げられる。
【００２４】
芳香環を有するノルボルネン単量体の割合は、使用する全単量体に対し、通常、１０モル％以上、好ましくは３０モル％以上、より好ましくは５０モル％以上である。
また、所望により、ノルボルネン単量体と開環共重合可能なその他の単量体を組み合わせて用いることができる。その他の単量体としては、例えば、シクロヘキセン、シクロヘプテン、シクロオクテン等のモノ環状オレフィン類とその置換誘導体；シクロヘキサジエン、シクロヘプタジエン等の環状ジエン及びその置換誘導体；等が挙げられる。その他単量体の使用量は、全ノルボルネン単量体に対し、通常、５モル％以下である。
【００２５】
ノルボルネン単量体の開環重合体は、公知の重合方法により得ることができる。開環重合触媒としては、ルテニウム、ロジウム、パラジウム、オスミウム、イリジウム、及び白金などから選ばれる金属のハロゲン化物、硝酸塩またはアセチルアセトン化合物と、還元剤とからなる触媒；あるいは、チタン、バナジウム、ジルコニウム、タングステン、及びモリブデンから選ばれる金属のハロゲン化物またはアセチルアセトン化合物と、有機アルミニウム化合物とからなる触媒を用いることができる。
【００２６】
上記触媒系に、第三成分を加えて、重合活性や開環重合の選択性を高めることができる。具体例としては、分子状酸素、アルコール、エーテル、過酸化物、カルボン酸、酸無水物、酸クロリド、エステル、ケトン、含窒素化合物、含硫黄化合物、含ハロゲン化合物、分子状ヨウ素、その他のルイス酸などが挙げられる。含窒素化合物としては、脂肪族または芳香族第三級アミンが好ましく、具体例としては、トリエチルアミン、ジメチルアニリン、トリ−ｎ−ブチルアミン、ピリジン、α−ピコリンなどが挙げられる。
【００２７】
開環重合は、溶媒を用いなくても可能であるが、不活性有機溶媒中でも実施することができる。溶剤としては、例えば、ベンゼン、トルエン、キシレンなどの芳香族炭化水素、ｎ−ペンタン、ヘキサン、ヘプタンなどの脂肪族炭化水素、シクロヘキサンなどの脂環族炭化水素、スチレンジクロリド、ジクロルエタン、ジクロルエチレン、テトラクロルエタン、クロルベンゼン、ジクロルベンゼン、トリクロルベンゼンなどのハロゲン化炭化水素などが挙げられる。重合温度は、通常−５０℃〜１００℃、好ましくは０℃〜８０℃、より好ましくは２０℃〜６０℃であり、重合圧力は、通常、０〜５ＭＰａ、好ましくは０〜１ＭＰａである。
【００２８】
開環重合体水素添加物（Ａ）は、常法に従って、得られた開環重合体を水素添加触媒の存在下に、水素により水素化する方法により得ることができる。水素添加触媒としては、オレフィン化合物の水素化に際して一般に使用されているものであれば、均一系触媒、不均一系触媒のいずれも使用することができる。得られる重合体中の残留金属の除去等を考慮すると、不均一系触媒が好ましい。
【００２９】
水素添加触媒のうち、均一系触媒としては、例えば、酢酸コバルト／トリエチルアルミニウム、ニッケルアセチルアセトナート／トリイソブチルアルミニウム、チタノセンジクロリド／ｎ−ブチルリチウム、ジルコノセンジクロリド／ｓｅｃ−ブチルリチウム、テトラブトキシチタネート／ジメチルマグネシウム等の組み合わせ等の遷移金属化合物とアルカリ金属化合物の組み合わせからなる触媒系；ジクロロビス（トリフェニルホスフィン）パラジウム、クロロヒドリドカルボニルトリス（トリフェニルホスフィン）ルテニウム、クロロトリス（トリフェニルホスフィン）ロジウム等の貴金属錯体触媒；等が挙げられる。
【００３０】
水素添加触媒のうち、不均一触媒としては、例えば、ニッケル／シリカ、ニッケル／ケイソウ土、ニッケル／アルミナ、パラジウム／カーボン、パラジウム／シリカ、パラジウム／ケイソウ土、パラジウム／アルミナ等の、ニッケル、パラジウム、白金、ロジウム、ルテニウム、またはこれらの金属をカーボン、シリカ、ケイソウ土、アルミナ、酸化チタン等の担体に担持させた固体触媒系が挙げられる。
【００３１】
水素化触媒の使用量は、ノルボルネン単量体の開環重合体１００重量部に対して、通常、０．０５〜１０重量部の範囲である。
【００３２】
水素添加反応は、通常、不活性有機溶媒中で実施する。有機溶媒としては、生成する水素添加物の溶解性に優れていることから、炭化水素系溶媒が好ましく、環状炭化水素系溶媒がより好ましい。このような炭化水素系溶媒としては、ベンゼン、トルエン等の芳香族炭化水素；ｎ−ペンタン、ヘキサン等の脂肪族炭化水素、シクロヘキサン、デカリン等の脂環族炭化水素；テトラヒドロフラン、エチレングリコールジメチルエーテル等のエーテル類；等が挙げられ、これらの２種以上を混合して使用することもできる。通常は、重合反応溶媒と同じでよく、重合反応液にそのまま水素添加触媒を添加して反応させればよい。反応温度は、通常、０〜３００℃、好ましくは５０〜２５０℃、さらに好ましくは、１００〜２３０℃であり、水素圧力は、通常、０．１〜２０ＭＰａ、好ましくは１〜１０ＭＰａ、さらに好ましくは２〜５ＭＰａである。
【００３３】
水素添加反応終了後は、反応溶液から水素添加触媒等を濾別し、濾別後の重合体溶液から溶媒等の揮発成分を除去することにより、目的とするノルボルネン単量体の開環重合体水素添加物を得ることができる。溶媒等の揮発成分を除去する方法としては、凝固法や直接乾燥法等公知の方法を採用することができる。
【００３４】
凝固法は、重合体溶液を重合体の貧溶媒と混合することにより、重合体を析出させる方法である。用いる貧溶媒としては、エチルアルコール、ｎ−プロピルアルコール、イソプロピルアルコール等のアルコール類；アセトン、メチルエチルケトン等のケトン類；酢酸エチル、酢酸ブチル等のエステル類；等の極性溶媒が挙げられる。凝固して得られた粒子状の成分は、例えば、真空中または窒素中もしくは空気中で加熱し乾燥させて粒子状にするか、さらに必要に応じて溶融押出機から押出してペレットにすることができる。
【００３５】
直接乾燥法は、重合体溶液を減圧下加熱して溶媒を除去する方法である。この方法には、遠心薄膜連続蒸発乾燥機、掻面熱交換型連続反応器型乾燥機、高粘度リアクタ装置等の公知の装置を用いて行うことができる。真空度や温度はその装置によって適宜選択され、限定されない。
【００３６】
以上のようにして得られる開環重合体水素添加物（Ａ）中の芳香環を有するノルボルネン単量体由来の繰り返し単位（ａ）の割合は、全単量体の繰り返し単位に対し、通常、１０モル％以上、好ましくは３０モル％以上、より好ましくは５０モル％以上、さらに好ましくは８０モル％以上である。この範囲にあると、本発明の樹脂組成物は、低複屈折性、機械的特性に優れ好適である。
【００３７】
開環重合体水素添加物（Ａ）の重量平均分子量（Ｍｗ）は、テトラヒドロフラン（重合体が溶解しない場合は、シクロヘキサン）を溶離液とするゲルパーミエーションクロマトグラフィ（ＧＰＣ）による標準ポリスチレン換算（シクロヘキサンを溶離液とした場合は、標準イソプレン換算）で、通常、１０，０００〜２００，０００、好ましくは、２０，０００〜１００，０００、より好ましくは３０，０００〜５０，０００である。この範囲にあると、本発明の樹脂組成物は、低複屈折性、機械的特性に優れ好適である。
【００３８】
開環重合体水素添加物（Ａ）は、数平均分子量（Ｍｎ）に対する重量平均分子量（Ｍｗ）の比で表される分子量分布（Ｍｗ／Ｍｎ）が、通常、１．０〜５．０、好ましくは１．５〜４．０、より好ましくは２．０〜３．５である。この範囲にあると、本発明の樹脂組成物は、低複屈折性、機械的特性に優れ好適である。
【００３９】
開環重合体水素添加物（Ａ）のガラス転移温度は、通常、１００〜２００℃、好ましくは１２０〜１８０℃、より好ましくは、１３０〜１７０℃である。この範囲にあると、本発明の樹脂組成物は、耐熱性にも優れ好適である。
【００４０】
開環重合体水素添加物（Ａ）には、本発明の目的を阻害しない範囲で、合成樹脂に一般的に用いられている各種配合剤を添加してもよい。このような配合剤としては、例えば、酸化防止剤、ゴム質重合体、紫外線吸収剤、帯電防止剤、スリップ剤、防曇剤、染料、顔料、着色剤、天然油、合成油、可塑剤、有機または無機の充填剤などが挙げられる。
【００４１】
（芳香環を有するノルボルネン単量体由来の繰り返し単位（ｂ）を含有するノルボルネン単量体及びα−オレフィンの付加共重合体水素添加物（Ｂ））
本発明で使用するノルボルネン単量体及びα−オレフィンの付加共重合体水素添加物（Ｂ）（以下、単に「付加共重合体水素添加物（Ｂ）」ということがある。）は、芳香環を有するノルボルネン単量体由来の繰り返し単位（ｂ）を必須で含有する。付加共重合体水素添加物（Ｂ）は、芳香環を有するノルボルネン単量体を含有するノルボルネン単量体及びα−オレフィンを付加共重合して得られた付加共重合体を水素添加して得られるものである。芳香環を有するノルボルネン単量体を含有するノルボルネン単量体とα−オレフィンとを付加共重合すると、芳香環を有する付加共重合体が得られる。水素化反応により、付加共重合体中の芳香環の炭素−炭素二重結合を水素添加する。ノルボルネン単量体に、置換基または環内に炭素−炭素二重結合を持つノルボルネン単量体（例えば、ジシクロペンタジエン）を用いた場合や、α−オレフィンに、置換基に炭素−炭素二重結合を持つα−オレフィンを用いた場合には芳香環の炭素−炭素二重結合の水素添加時に、これらの炭素−炭素二重結合も水素化される。
ここで、芳香環を有するノルボルネン単量体由来の繰り返し単位（ｂ）とは、芳香環を有するノルボルネン単量体を含有するノルボルネン単量体を付加重合して得られた芳香環を有するノルボルネン単量体由来の繰り返し単位の芳香環の炭素−炭素二重結合を水素添加した繰り返し単位を指すが、水素添加率が１００％に満たない場合は、芳香環由来の炭素−炭素二重結合が未反応の状態で残存する構造も含む。
【００４２】
水素添加率は、付加共重合体中の全炭素−炭素二重結合の、通常、８０％以上、好ましくは９０％以上、より好ましくは９５％以上、さらに好ましくは９９％以上である。この範囲にあると、低複屈折性および透明性に優れ、耐熱性、耐光性、耐候性などにも優れた樹脂組成物を得ることができる。
【００４３】
芳香環を有するノルボルネン単量体、及びその他のノルボルネン単量体としては、開環重合体水素添加物（Ａ）で使用できるものと同様のものが利用できる。中でも、低複屈折性により優れる点から、脂環に置換基として芳香環が縮合したものが好ましく、１，４−メタノ−１，４，４ａ，９ａ−テトラヒドロフルオレンがより好ましく使用できる。
芳香環を有するノルボルネン単量体の割合は、使用する全ノルボルネン単量体に対し、通常、１０モル％以上、好ましくは、３０モル％以上、より好ましくは５０モル％以上、さらに好ましくは８０モル％以上である。
【００４４】
α−オレフィンとしては、直鎖状でも分岐状でもよく、エチレン、プロピレン、1−ブテン、1−ペンテン、1−ヘキセン、1−オクテン、1−デセン、1−エイコセンなどの炭素原子数が２〜２０の直鎖状α−オレフィン；3−メチル−1−ブテン、3−メチル−1−ペンテン、3−エチル−1−ペンテン、4−メチル−1−ペンテン、3−エチル−1−ヘキセンなどの炭素原子数が４〜２０の分岐状α−オレフィンなどが挙げられる。これらの中では、炭素原子数が２〜４の直鎖状α−オレフィンが好ましく、エチレンが特に好ましい。このような直鎖状または分岐状のα−オレフィンは、１種単独でまたは２種以上組合わせて用いることができる。
【００４５】
ノルボルネン単量体及びα−オレフィンの付加共重合体は、ノルボルネン単量体とα−オレフィンとを用いて、例えば特開平０５−３１０８４５に記載されているように、不活性有機溶媒中で、可溶性バナジウム化合物と有機アルミニウム化合物とから形成される触媒系、または周期律表第ＩＶＢ族から選ばれる遷移金属のメタロセン化合物と有機アルミニウムオキシ化合物とから形成される触媒系の存在下で共重合させることによって製造することができる。
【００４６】
不活性有機溶媒としては、開環重合体水素添加物（Ａ）の合成に使用できるものを使用することができる。
重合温度は、通常、−５０℃〜１５０℃、好ましくは０℃〜１００℃、さらに好ましくは２０℃〜７０℃で、圧力は、通常、０超過５ＭＰａ以下、好ましくは０超過１ＭＰａ以下の条件下で行われる。
また反応時間は、用いられる単量体の種類、触媒濃度、重合温度などの条件によっても異なるが、通常、５分〜５時間、好ましくは１０分〜１時間である。
【００４７】
ノルボルネン単量体及びα−オレフィンの付加共重合体を水素添加する方法は、前記のノルボルネン単量体の開環重合体を水素添加する方法に従う。
【００４８】
付加共重合体水素添加物（Ｂ）を回収する方法は、前記の開環重合体水素添加物（Ａ）を回収する方法に従う。
【００４９】
以上のようにして得られる付加共重合体水素添加物（Ｂ）の共重合体組成は、全ノルボルネン単量体由来の繰り返し単位とα−オレフィン由来の繰り返し単位とのモル比（全ノルボルネン単量体由来の繰り返し単位／α−オレフィン由来の繰り返し単位）で、通常、１０／９０〜９０／１０、好ましくは２０／８０〜８０／２０、より好ましくは３０／７０〜７０／３０、さらに好ましくは４０／６０〜６０／４０である。
全ノルボルネン単量体由来の繰り返し単位中の芳香環を有するノルボルネン単量体由来の繰り返し単位（ｂ）の割合は、全ノルボルネン単量体の繰り返し単位に対して、通常、１０モル％以上、好ましくは３０モル％以上、より好ましくは５０モル％以上、さらに好ましくは８０モル％以上である。この範囲にあると、本発明の樹脂組成物は、低複屈折性、機械的特性に優れ好適である。
【００５０】
付加共重合体水素添加物（Ｂ）の重量平均分子量（Ｍｗ）は、テトラヒドロフラン（重合体が溶解しない場合は、シクロヘキサン）を溶離液とするゲルパーミエーションクロマトグラフィ（ＧＰＣ）による標準ポリスチレン換算（シクロヘキサンを溶離液とした場合は、標準イソプレン換算）で、通常、３０，０００〜２００，０００、好ましくは、４０，０００〜１５０，０００、より好ましくは５０，０００〜１００，０００である。この範囲にあると、本発明の樹脂組成物は、低複屈折性、機械的特性に優れ好適である。
【００５１】
付加共重合体水素添加物（Ｂ）は、数平均分子量（Ｍｎ）に対する重量平均分子量（Ｍｗ）の比で表される分子量分布（Ｍｗ／Ｍｎ）が、通常、１．０〜５．０、好ましくは１．５〜４．０、より好ましくは１．５〜３．５である。この範囲にあると、本発明の樹脂組成物は、低複屈折性、機械的特性に優れ好適である。
【００５２】
付加共重合体水素添加物（Ｂ）のガラス転移温度は、通常、１００〜３００℃、好ましくは１２０〜２００℃、より好ましくは、１３０〜１８０℃である。この範囲にあると、本発明の樹脂組成物は、耐熱性にも優れ好適である。
【００５３】
付加共重合体水素添加物（Ｂ）には、本発明の目的を阻害しない範囲で、前記の開環重合体水素添加物（Ａ）に用いることができる各種配合剤を添加してもよい。
【００５４】
（樹脂組成物）
本発明の樹脂組成物中の開環重合体水素添加物（Ａ）と、付加共重合体水素添加物（Ｂ）との割合は、開環重合体水素添加物（Ａ）と、付加共重合体水素添加物（Ｂ）との重量比（（Ａ）／（Ｂ））で、通常、１０／９０〜９０／１０、好ましくは２０／８０〜８０／２０、より好ましくは３０／７０〜７０／３０、さらに好ましくは４０／６０〜６０／４０である。この範囲にあると、本発明の樹脂組成物は、低複屈折性、機械的特性が高度にバランスされ、かつ透明性にも優れるため好ましい。
【００５５】
本発明の樹脂組成物を製造する方法は特に限定されず、公知の混合方法が採用でき、例えば、開環重合体水素添加物（Ａ）のペレットと付加共重合体水素添加物（Ｂ）のペレットとをヘンシェルミキサー、Ｖ−ブレンダー、リボンブレンダー、タンブラーブレンダー等で混合後さらに一軸押出機、二軸押出機、ニーダー、ロール等により溶融混練する方法や、開環重合体水素添加物（Ａ）の樹脂溶液と付加共重合体水素添加物（Ｂ）の樹脂溶液とを混合した後、公知の方法により溶媒等の揮発成分を除去する方法などがあげられる。
【００５６】
本発明の樹脂組成物には、本発明の目的を阻害しない範囲で、前記の開環重合体水素添加物（Ａ）に用いることができる各種配合剤を添加してもよい。
【００５７】
本発明の樹脂組成物を成形する方法は特に限定されず、用途、成形品の形状などに応じて適宜選択され、例えば射出成形法、圧縮成形法、押出成形法などを用いて成形品を成形することができる。
【００５８】
本発明の樹脂組成物のガラス転移温度は、通常、１００〜２５０℃、好ましくは１２０〜２００℃、より好ましくは、１３０〜１８０℃である。本発明の樹脂組成物は、開環重合体水素添加物（Ａ）と、付加共重合体水素添加物（Ｂ）とが、通常、相溶しているためガラス転移温度は１点観測される。この範囲にあると、本発明の樹脂組成物は耐熱性に優れる。
【００５９】
本発明の樹脂組成物は、透明性に優れる。本発明の樹脂組成物が透明性に優れることは、例えば、該樹脂組成物より得られる厚さ３ｍｍの板状成形品の全光線透過率を測定することにより評価することができ、その全光線透過率は、通常、８０％以上、好ましくは８５％以上、より好ましくは９０％以上である。この範囲にあると、本発明の樹脂組成物は透明性に優れ光学用途に好適に用いることができる。
【００６０】
本発明の樹脂組成物は、低複屈折性に優れる。本発明の樹脂組成物が低複屈折性に優れることは、例えば、厚さ３ｍｍ、縦６５ｍｍ、横６５ｍｍの射出成形品の中心部分を、複屈折計（王子計測器製：ＫＯＢＲＡ−ＣＣＤ／Ｘ）を用いて、測定波長６５０ｎｍでのレタデーションの値を測定することにより評価することができ、その複屈折は、通常、３０ｎｍ以下、より好ましくは２５ｎｍ以下である。この範囲にあると、本発明の樹脂組成物は低複屈折性に優れ光学用途に好適に用いることができる。
【００６１】
本発明の樹脂組成物は、曲げ強度に優れる。本発明の樹脂組成物が曲げ強度に優れることは、例えば、厚さ３ｍｍ、縦８０ｍｍ、横１０ｍｍ厚さ４ｍｍの射出成形品を用いてＩＳＯ  １７８に基づいて、オートグラフ（ＡＧＳ−１０ｋＮＤ、島津製作所社製）により測定することにより評価することができ、その曲げ強度は、通常、５０ＭＰａ以上、このましくは６０ＭＰａ以上である。この範囲にあると、本発明の樹脂組成物は機械的特性に優れ、例えば該樹脂組成物を成形する際にスプルー、ランナーなどに割れが生じるおそれがなく、成形品の生産性に優れる。
【００６２】
（用途）
本発明の樹脂組成物を成形することにより得られる成形品の用途は特に限定されないが、光学分野、食品分野、医療分野、民生分野、自動車分野、電気・電子分野などの多岐の用途で利用することができる。特に本発明の樹脂組成物は、低複屈折性、透明性、及び機械特性に優れるため光学分野の光学用成形品に好適に用いられる。具体的には、ピックアップレンズ、カメラ用レンズ、レーザビーム用ｆθレンズなどの光学レンズ；光学式ビデオディスク、オーディオディスク、文書ファイルディスク、メモリディスクなどの光ディスク；位相差フィルム等の光学フィルム；フォトインタラプター、フォトカプラー、ＬＥＤランプ等の光半導体封止材、ＩＣカードなどのＩＣメモリーの封止材；液晶表示装置用の位相差板、光拡散板、導光板、偏光板保護膜、集光シートなどが挙げられ、これらの中でも特に光学レンズに好適に用いられる。
【実施例】
【００６３】
以下、本発明について実施例及び比較例を挙げて、より具体的に説明するが、これらの実施例のみに限定されるものではない。以下の実施例及び比較例において、部及び％は特に断りのない限り重量基準である。以下の実施例及び比較例において、各種物性の測定は次の通りである。
（１）水素添加率ならびに組成比
主鎖の炭素−炭素二重結合及び芳香環の炭素−炭素二重結合の水素添加率、ならびに重合体の組成比は、1Ｈ−ＮＭＲ（重クロロホルム溶媒中、ＴＭＳ標準）により測定した。
（２）ガラス転移温度
重合体のガラス転移温度は、ＪＩＳ  Ｋ７１２１に基づいて示差走査型熱量計（ＤＳＣ６２２０、ＳＩＩナノテクノロジー社製）により昇温速度１０℃／分の条件で測定した。
（３）分子量
重合体の数平均分子量（Ｍｎ）および重量平均分子量（Ｍｗ）は、重合体がテトラヒドロフランに可溶な場合は、４０℃におけるテトラヒドロフランを溶離液とするゲルパーミエーションクロマトグラフィー（ＧＰＣ）による標準ポリスチレン換算値として測定し、重合体がテトラヒドロフランに不溶でありシクロヘキサンに可溶な場合は、４０℃におけるシクロヘキサンを溶離液とするゲルパーミエーションクロマトグラフィー（ＧＰＣ）による標準イソプレン換算値として測定した。
（４）全光線透過率
全光線透過率は、厚さ３ｍｍ、縦６５ｍｍ、横６５ｍｍの射出成形品を用いて、ＪＩＳ  Ｋ７１０５に基づいて、濁度計（ＮＤＨ−２０００、日本電色工業社製）により測定した。
（５）曲げ強度
曲げ強度は、厚さ４ｍｍ、縦８０ｍｍ、横１０ｍｍの射出成形品を用いて、ＩＳＯ  １７８に基づいて、オートグラフ（ＡＧＳ−１０ｋＮＤ、島津製作所社製）により測定した。
（６）複屈折
複屈折は、厚さ３ｍｍ、縦６５ｍｍ、横６５ｍｍの射出成形品の中心部分を、複屈折計（王子計測器製：ＫＯＢＲＡ−ＣＣＤ／Ｘ）により測定し、測定波長６５０ｎｍでのレタデーションの値によって比較した。
【００６４】
［製造例１］
窒素置換した撹拌器付きオートクレーブに、１，４−メタノ−１，４，４ａ，９ａ−テトラヒドロフルオレン（以下「ＭＴＦ」と略すことがある）４００重量部、シクロヘキサン６００重量部、トルエン３００部、１−ヘキセン１．５５重量部を入れた。溶液を４５℃に加温した後、さらに開環重合触媒としてトリイソブチルアルミニウムの１５％トルエン溶液３．７重量部、イソブチルアルコール０．２０重量部、ジイソプロピルエーテル０．８６重量部、および六塩化タングステンの０．６５重量％シクロヘキサン溶液５６．３重量部を添加し、４５℃で１時間反応させた。その後イソプロピルアルコール０．７重量部添加して反応を停止した。
この反応溶液にニッケル−シリカ担持触媒（Ｅ２２Ｕ、日揮化学社製）２０重量部を添加し、水素圧４．５ＭＰａ、温度１８０℃において、６時間水素添加反応を行った。
反応終了後、この溶液をポアサイズ２μｍのフィルターで濾過して水素添加触媒を除去した。濾液を撹拌したイソプロピルアルコール５０００重量部中に注いで水素添加物を沈殿させ、濾別して回収した。
得られた水素添加物を１ｍｍＨｇ以下、１００℃で２４時間乾燥させ、３００重量部の開環重合体水素添加物（Ａ）を得た。開環重合体水素添加物（Ａ）の重量平均分子量（Ｍｗ）は３２，０００、分子量分布（Ｍｗ／Ｍｎ）は２．１であり、ガラス転移温度は１５６℃、また、主鎖の水素添加率は、９９％以上、芳香環の水素添加率は、９９％以上であった。
【００６５】
［製造例２］
製造例１において、単量体として、ＭＴＦ２４０重量部、テトラシクロドデセン（以下「ＴＣＤ」と略すことがある）１６０重量部からなる混合物を用いた以外は、製造例１と同様にして、開環重合体水素添加物（Ｂ）を得た。開環重合体水素添加物（Ｂ）の重量平均分子量（Ｍｗ）は４４，０００、分子量分布（Ｍｗ／Ｍｎ）は２．４であり、ガラス転移温度は１６１℃であった。また、主鎖の水素添加率は、９９％以上、芳香環の水素添加率は、９９％以上であり、開環重合体水素化物（Ｂ）の組成比はＭＴＦ／ＴＣＤ＝５７／４３（モル％／モル％）であった。
【００６６】
［製造例３］
攪拌機付き耐圧反応器に、トルエン８６０重量部、ＭＴＦ２００重量部、及びトルエン５．１８重量部にトリエチルアルミニウム０．８４重量部を溶解させた溶液を仕込んだ。
ガラス容器に、トルエン４３．５重量部、ｒａｃ−エチレンビス（１−インデニル）ジルコニウムジクロリド０．０４重量部、及びトルエン２．７重量部にメチルアルミノキサン０．５１重量部を溶解させた溶液を仕込み、混合した。この混合溶液を前記耐圧反応器に添加した。その後直ちに、０．２ＭＰａのエチレンガスを前記耐圧反応器に導入し、４０℃で重合反応を開始した。３６分間経過後、脱圧して、メタノール５重量部を添加し、重合反応を停止させた。この溶液をラジオライト＃８００で濾過し、次いで多量の塩酸酸性メタノールに注いで重合体を析出させた。析出した重合体を濾別、洗浄し、１００℃で１５時間減圧乾燥して、付加重合体（Ｃ）１８０重量部を得た。付加重合体（Ｃ）の重量平均分子量（Ｍｗ）は８２，０００、分子量分布（Ｍｗ／Ｍｎ）は２．０であり、ガラス転移温度は１７６℃であった。また、付加共重合体の組成比はＭＴＦ／Ｅｔ＝４４／５６（モル％／モル％）であった。
【００６７】
［製造例４］
ステンレス鋼製オートクレーブに、付加重合体（Ｃ）１５０重量部をトルエン２８３重量部及びシクロヘキサン５６７重量部の混合溶液に溶解させた溶液を加え、ニッケル−シリカ担持触媒（Ｅ２２Ｕ、日揮化学社製）５０重量部、及びパラジウム−シリカ担持触媒（担体：シリカ、Ｐｄ担持量５重量％）１５重量部を添加し、攪拌させた。その後、水素圧４．５ＭＰａ、温度１８０℃において１２時間水素添加反応を行った。反応液をラジオライト＃８００で濾過し、無色透明な溶液を得た。この溶液を多量のメタノールに注ぎ、水素添加物を析出させた。析出した水素添加物を濾別、洗浄し、１００℃で１５時間減圧乾燥して、付加重合体水素添加物（Ｄ）を得た。
付加重合体水素添加物（Ｄ）の重量平均分子量（Ｍｗ）は６５，６００、分子量分布（Ｍｗ／Ｍｎ）は１．９であり、ガラス転移温度は１４８℃であった。また、芳香環の水素添加率は、９９％以上であった。
【００６８】
［製造例５］
製造例３において、単量体として、ＭＴＦに替えてＴＣＤ２００重量部を用いた以外は製造例３と同様にして、付加重合体（Ｅ）を得た。付加重合体（Ｅ）の重量平均分子量（Ｍｗ）は１００，０００、分子量分布（Ｍｗ／Ｍｎ）は２．５であり、ガラス転移温度は１３６℃であった。また、付加共重合体の組成比はＴＣＤ／Ｅｔ＝３３／６７（モル％／モル％）であった。
【００６９】
［実施例１］
開環重合体水素添加物（Ａ）５０重量部と、付加重合体水素添加物（Ｄ）５０重量部に、酸化防止剤としてテトラキス−〔メチレン−３−（３’，５’−ジ−ターシャリー−ブチル−４’−ヒドロキシフェニル）プロピオネート〕メタン（イルガノックス１０１０、チバ・スペシャリティ・ケミカルズ社製）０．１重量部、離型剤として１２-ヒドロキシステアリン酸トリグリセリド０．５重量部を加え、２軸混練機（ＴＥＭ−３５Ｂ、東芝機械社製）を用い、スクリュー径３７ｍｍ、Ｌ／Ｄ＝３２、スクリュー回転数１００ｒｐｍ、樹脂温度２３０℃、フィードレート１０Ｋｇ／時間の条件で混練し、ストランド状に押し出した。これを水冷してペレタイザーで切断した後、窒素を流通させた熱風乾燥機を用いて１００℃で４時間乾燥させて樹脂組成物（１）を得た。
樹脂組成物（１）のガラス転移温度を測定したところ、１５０℃に１点ガラス転移温度が観測された。
樹脂組成物（１）を射出成形機（ＡＵＴＯＳＨＯＴＣ  ＭＯＤＥＬ３０Ａ、ファナック社製）を用い、鏡面粗度（Ｒａ）０．００６μｍの金型を使用して、型締力３０ｔ、樹脂温度２８０℃、型温度１４０℃、射出圧力７００ｋｇ／ｃｍ２の成形条件で成形し、縦６５ｍｍ、横６５ｍｍ、厚さ３ｍｍの射出成形品を得た。この成形品を用いて全光線透過率と複屈折を測定した結果を表１に示した。また、上記と同様の条件で得た厚さ４ｍｍ、縦８０ｍｍ、横１０ｍｍの射出成形品を得た。この成形品を用いて曲げ強度を測定した結果を表１に示した。
【００７０】
［実施例２］
実施例１において、開環重合体水素添加物（Ａ）を７０重量部、付加重合体水素添加物（Ｄ）を３０重量部に代える以外は、実施例１と同様にして樹脂組成物（２）を得た。樹脂組成物（２）のガラス転移温度を測定したところ、１５３℃に１点ガラス転移温度が観測された。
樹脂組成物（２）を用い、射出成形の条件を樹脂温度２８５℃、金型温度１４５℃とした以外は、実施例１と同様にして、射出成形品を得た。この射出成形品の全光線透過率、複屈折、曲げ強度を測定し、その結果を表１に示す。
【００７１】
［実施例３］
実施例１において、開環重合体水素化物（Ａ）に代えて、開環重合体水素添加物（Ｂ）を用いる以外は、実施例１と同様に混練して樹脂組成物（３）を得た。樹脂組成物（３）のガラス転移温度を測定したところ、１５４℃に１点ガラス転移温度が観測された。
樹脂組成物（３）を用い、射出成形の条件を樹脂温度２８５℃、金型温度１４５℃とした以外は、実施例１と同様にして、射出成形品を得た。この射出成形品の全光線透過率、複屈折、曲げ強度を測定し、その結果を表１に示す。
【００７２】
［比較例１］
実施例３において、付加重合体水素添加物（Ｄ）に代えて付加重合体（Ｅ）を用いる以外は、実施例３と同様にして、樹脂組成物（４）を得た。樹脂組成物（４）のガラス転移温度を測定したところ、１３６℃と１６１℃に２点ガラス転移温度が観測が観測された。
樹脂組成物（４）を用い、射出成形の条件を樹脂温度２９０℃、金型温度１３０℃とした以外は、実施例３と同様にして、射出成形品を得た。この射出成形品の全光線透過率、複屈折、曲げ強度を測定し、その結果を表１に示す。
【００７３】
［比較例２］
実施例１において、付加重合体水素添加物（Ｄ）に代えて付加重合体（Ｃ）を用いる以外は、実施例１と同様にして、樹脂組成物（５）を得た。樹脂組成物（５）のガラス転移温度を測定したところ、１５６℃と１７６℃に２点ガラス転移温度が観測が観測された。
樹脂組成物（５）を用い、射出成形の条件を樹脂温度３０５℃、金型温度１４５℃とした以外は、実施例１と同様にして、射出成形品を得た。この射出成形品の全光線透過率、複屈折、曲げ強度を測定し、その結果を表１に示す。
【００７４】
［比較例３］
実施例１において、付加重合体水素添加物（Ｄ）を用いず、開環重合体水素添加物（Ａ）を１００重量部用いる以外は、実施例１と同様に混練して、樹脂組成物（６）を得た。樹脂組成物（６）のガラス転移温度を測定したところ、１５６℃に１点ガラス転移温度が観測された。
樹脂組成物（６）を用い、射出成形の条件を樹脂温度２８５℃、金型温度１４５℃とした以外は、実施例１と同様にして、射出成形品を得た。この射出成形品の全光線透過率、複屈折、曲げ強度を測定し、その結果を表１に示す。
【００７５】
［比較例４］
実施例１において、開環重合体水素添加物（Ａ）を用いず、付加重合体水素添加物（Ｄ）を１００重量部用いる以外は、実施例１と同様に混練して、樹脂組成物（７）を得た。樹脂組成物（７）のガラス転移温度を測定したところ、１４８℃に１点ガラス転移温度が観測された。
樹脂組成物（７）を用い、実施例１と同様にして、射出成形品を得た。この射出成形品の全光線透過率、複屈折、曲げ強度を測定し、その結果を表１に示す。
【００７６】
【表１】
2008174679.tif 000004
【００７７】
表１の結果より、それぞれ本願で規定する開環重合体水素添加物と、付加型共重合体水素添加物とを含有する樹脂組成物（実施例１〜３）は、透過率、曲げ強度、複屈折の全てに優れていた。
一方、開環重合体水素添加物と、付加型共重合体とを含有する樹脂組成物（比較例１、２）は、透過率に劣っていた。また、開環重合体水素添加物のみを含有する樹脂組成物（比較例３）は複屈折に劣り、付加型共重合体水素添加物のみを含有する樹脂組成物（比較例４）は、曲げ強度に劣っていた。